(57)【要約】粉末冶金製造され、重量％で１．１〜２．３のＣ＋Ｎ、０．１〜２．０のＳｉ、０．１〜３．０のＭｎ、最大２０のＣｒ、５〜２０の（Ｍｏ＋Ｗ／２）、０〜２０のＣｏ、ここでニオブおよびバナジウムの全含量（Ｎｂ＋Ｖ）が、ニオブ含量とバナジウム含量との間の比（Ｎｂ／Ｖ）に関して、これらの元素の含量およびそれらの間の比が、図１の座標系の座標Ａ、Ｂ、Ｃ（Ａ：［４．０；０．５５］、Ｂ：［４．０；４．０］、Ｃ：［７．０；０．５５］）によって規定される領域内にあるようにバランスし、合計１％以下のＣｕ、Ｎｉ、Ｓｎ、Ｐｂ、Ｔｉ、ＺｒおよびＡｌ、残部の鉄、ならびに鋼の製造からの不可避の不純物を含む化学組成を有することを特徴とする鋼。本発明はまた、この鋼から製造された熱間加工またはチップ除去または冷間加工用の工具、あるいは先進的機械要素、ならびにその製造方法に関する。
2009504922.tif 000002
【特許請求の範囲】
【請求項１】
粉末冶金によって製造された、熱間加工用の工具鋼、または冷間加工用の工具鋼、またはチップ切削機械加工用の工具鋼、あるいは先進的機械要素のための鋼であって、重量％で
１．１〜２．３のＣ＋Ｎ、
０．１〜２．０のＳｉ、
０．１〜３．０のＭｎ、
最大２０のＣｒ、
５〜２０の（Ｍｏ＋Ｗ／２）、
０〜２０のＣｏ、
ここでニオブおよびバナジウムの全含量（Ｎｂ＋Ｖ）が、ニオブ含量とバナジウム含量との間の比（Ｎｂ／Ｖ）に関して、これらの元素の含量ならびにそれらの間の比が、図１の座標系の座標Ａ、Ｂ、Ｃ
Ａ：［４．０；０．５５］
Ｂ：［４．０；４．０］
Ｃ：［７．０；０．５５］
によって規定される領域内にあるようにバランスされ、
合計で１％以下のＣｕ、Ｎｉ、Ｓｎ、Ｐｂ、Ｔｉ、ＺｒおよびＡｌ、残部の鉄、ならびに鋼の製造に由来する不可避の不純物
を含む化学組成を有し、
かつ、焼入れおよび焼戻しされた条件下のＭＸ型炭化物含量が１３体積％以下であり、
ＭＸ型炭化物の少なくとも９０％が、炭化物の最大伸びで１．８μｍ以下の炭化物サイズを有する
ことを特徴とする鋼。
【請求項２】
前記ＭＸ型炭化物含量が、１１体積％以下であることを特徴とする、請求項１に記載の鋼。
【請求項３】
前記ＭＸ型炭化物の少なくとも９５％が、炭化物の最大伸びで１．８μｍ以下の炭化物サイズを有することを特徴とする、請求項１または２に記載の鋼。
【請求項４】
前記焼入れおよび焼戻しされた条件下のＭ6Ｘ型炭化物含量が、１５体積％以下、好ましくは１３体積％以下、さらにより好ましくは１２体積％以下であり、前記Ｍ6Ｘ型炭化物の少なくとも８０％、好ましくは少なくとも９０％、さらにより好ましくは少なくとも９５％が、炭化物の最大伸びで４μｍ以下、好ましくは３μｍ以下、さらにより好ましくは２．５μｍ以下の炭化物サイズを有することを特徴とする、請求項１から３のいずれかに記載の鋼。
【請求項５】
前記ＭＸ型炭化物およびＭ6Ｘ型炭化物を含む鋼の微細構造が、９５０〜１２５０℃のオーステナイト化温度における焼入れおよび４８０〜６５０℃の焼戻し温度における３×１ｈの焼戻しによって得られることを特徴とする、請求項１から４のいずれかに記載の鋼。
【請求項６】
５０〜７０ＨＲＣの範囲の硬度を有することを特徴とする、請求項１から５のいずれかに記載の鋼。
【請求項７】
前記ニオブおよびバナジウムの全含量（Ｎｂ＋Ｖ）が、前記ニオブ含量とバナジウム含量との間の比（Ｎｂ／Ｖ）に関して、これらの元素の含量ならびにこれらの間の比が、座標Ｄ、Ｅ、Ｆ
Ｄ：［４．２５；０．５５］
Ｅ：［４．２５；３．５］
Ｆ：［６．７；０．５５］
によって規定される領域内にあるようにバランスされたことを特徴とする、請求項１から６のいずれかに記載の鋼。
【請求項８】
前記ニオブおよびバナジウムの全含量（Ｎｂ＋Ｖ）が、前記ニオブ含量とバナジウム含量との間の比（Ｎｂ／Ｖ）に関して、これらの元素の含量ならびにこれらの間の比が、座標Ｇ、Ｈ、Ｉ
Ｇ：［４．５；０．５５］
Ｈ：［４．５；３．０］
Ｉ：［６．４；０．５５］
によって規定される領域内にあるようにバランスされたことを特徴とする、請求項７に記載の鋼。
【請求項９】
前記鋼の炭素および窒素の全含量が、１．４および２．０％の間、好ましくは１．６０および１．９０％の間にあることを特徴とする、請求項１から８のいずれかに記載の鋼。
【請求項１０】
前記鋼の炭素および窒素の全含量が、１．６５および１．８０％の間にあることを特徴とする、請求項９に記載の鋼。
【請求項１１】
０．２〜１．２％のＳｉ、好ましくは０．４〜０．８％のＳｉを含有することを特徴とする、請求項１から１０のいずれかに記載の鋼。
【請求項１２】
０．５５〜０．７０％のＳｉを含有することを特徴とする、請求項１１に記載の鋼。
【請求項１３】
０．１〜０．５％のＭｎ、好ましくは０．２〜０．４％のＭｎを含有することを特徴とする、請求項１から１２のいずれかに記載の鋼。
【請求項１４】
３〜６％のＣｒ、好ましくは３．５〜４．５％のＣｒを含有することを特徴とする、請求項１から１３のいずれかに記載の鋼。
【請求項１５】
３．８〜４．２％のＣｒを含有することを特徴とする、請求項１４に記載の鋼。
【請求項１６】
５〜１５％の（Ｍｏ＋Ｗ／２）、好ましくは９〜１２％の（Ｍｏ＋Ｗ／２）を含有することを特徴とする、請求項１から１５のいずれかに記載の鋼。
【請求項１７】
４．０〜５．１のＭｏおよび５．０〜７．０％のＷを含有することを特徴とする、請求項１６に記載の鋼。
【請求項１８】
４．４〜４．９のＭｏおよび６．１〜６．７％のＷを含有することを特徴とする、請求項１７に記載の鋼。
【請求項１９】
５．０〜１４．０％のＣｏ、好ましくは８．０〜１０．０％のＣｏ、さらにより好ましくは８．８〜９．３のＣｏを含有することを特徴とする、請求項１から１８のいずれかに記載の鋼。
【請求項２０】
２．０〜２．３％のＮｂおよび３．１〜３．４％のＶを含有することを特徴とする、請求項１から１９のいずれかに記載の鋼。
【請求項２１】
前記請求項のいずれか一項に記載の鋼を含むことを特徴とする、熱間加工またはチップ切削機械加工または冷間加工用の用具、あるいは先進的機械要素。
【請求項２２】
前記鋼が、９５０〜１０５０℃のオーステナイト化温度で焼入れされ、５５０〜６００℃の焼戻し温度で３×１ｈ焼戻しされ、５０〜５５ＨＲＣの範囲の硬度を有することを特徴とする、請求項２１に記載の熱間加工用工具または先進的機械要素。
【請求項２３】
前記鋼が、１０００〜１２５０℃のオーステナイト化温度で焼入れされ、４８０〜５８０℃の焼戻し温度で３×１ｈ焼戻しされ、６０〜７０ＨＲＣの範囲の硬度を有することを特徴とする、請求項２１に記載のチップ切削機械加工または冷間加工用の工具。
【請求項２４】
熱間加工またはチップ切削機械加工または冷間加工用の工具、あるいは先進的機械要素の製造方法であって、
鋼溶融物を製造し、前記鋼溶融物をガスアトマイジングして鋼の粉末を形成し、前記鋼粉末を、熱間静水圧プレス、いわゆるＨＩＰによって固めて、請求項１から１４のいずれかに記載の化学組成の、工具のほぼ最終形状を有する鋼素材（ｂｌａｎｋ）または工具素材（ｂｌａｎｋ）を形成し、それを９５０〜１２５０℃のオーステナイト化温度で焼入れし、４８０〜６５０℃の焼戻し温度で３×１ｈ焼き戻して、前記鋼に、５０〜７０ＨＲＣの範囲の硬度と、ＭＸ型炭化物含量が１５体積％以下であり、ＭＸ型炭化物の少なくとも８０％が炭化物の最大伸びで３μｍ以下の炭化物サイズを有し、Ｍ6Ｘ型炭化物含量が１５体積％以下であり、Ｍ6Ｘ型炭化物の少なくとも８０％が炭化物の最大伸びで４μｍ以下の炭化物サイズを有する焼戻しマルテンサイトからなる微細構造とを与え、前記工具素材を最終寸法に研削することを含むことを特徴とする方法。
【請求項２５】
前記鋼素材を、焼入れおよび焼戻しの前に、鋼素材を熱間加工および／または冷間加工して、工具素材を形成することを特徴とする、請求項２４に記載の熱間加工またはチップ切削機械加工または冷間加工用の工具、あるいは先進的機械要素の製造方法。
【請求項２６】
工具が、例えばＰＶＤまたはＣＶＤにより、表面被覆されることを特徴とする、請求項２４に記載の熱間加工またはチップ切削機械加工または冷間加工用の工具、あるいは先進的機械要素の製造方法。
【発明の詳細な説明】
【技術分野】
【０００１】
技術分野
本発明は、研削性が改良され、良好な硬度、特に高温硬度と共に高靭性が必要とされる、チップ除去用工具、好ましくは歯切り工具、タップ、およびシェービングセパレータ（ｓｈａｖｉｎｇ  ｓｅｐａｒａｔｏｒ）付きエンドカッターなどの被覆工具に適した新規の鋼、好ましくは粉末冶金製造された高速度鋼に関する。さらに別の適用分野は、その使用が用途に適した硬度および強度と共に高靭性を必要とする工具である。それらの用途の中でも、熱間加工用工具、例えばアルミニウムプロファイルの押出し用ダイおよび熱間圧延用ローラーなど、先進的機械要素（ａｄｖａｎｃｅｄ  ｍａｃｈｉｎｅ  ｅｌｅｍｅｎｔ）、ならびにプレスローラー、すなわち金属等のパターンまたはプロファイルのスタンプ用工具が挙げられる。さらに別の適用分野には、良好な研削性および良好な硬度が重要な特性となる冷間加工用工具があり得る。
【０００２】
例えば、アルミニウムプロファイルの押出し用工具に使用される鋼について最も重要な特性の１つは、その鋼が高い焼戻し耐性を有することであり、そのことは、焼入れ（ｈａｒｄｅｎｉｎｇ）および焼戻しによって鋼に付与された硬度を喪失せずに、鋼を長時間高温に曝し得ることを意味する。一方、この硬度は極度に高い必要はなく、適切には５０〜５５ＨＲＣの規模である。
【０００３】
代わりに、鋼が先進的機械要素に使用される場合、主な特性は高靭性を伴う高い硬度および強度であり、均質性について厳しい要件もある。この場合、焼戻し後の硬度は、一般に５５〜６０ＨＲＣの範囲であってよい。
【０００４】
ただし、金属等のパターンまたはプロファイルのスタンプ用工具のための鋼、ならびに歯切り工具、タップ、およびエンドカッターなどのシェービングセパレータ付きチップ除去用鋼については、高靭性と共にさらに高い硬度６０〜７０ＨＲＣが要求される。タップは、６０〜６７ＨＲＣの範囲の硬度を有するべきであり、エンドカッターは、６２〜７０ＨＲＣの範囲の硬度を有するべきである。鋼が冷間加工用工具に使用される場合、その鋼には同様の硬度が必要とされる。
【０００５】
本発明はまた、前記鋼から製造された熱間加工またはチップ除去または冷間加工用の工具、あるいは先進的機械要素、ならびにその製造方法に関する。
【背景技術】
【０００６】
従来技術
切削操作に使用されるあるタイプの鋼は、ＡＳＰ（登録商標）２０５２の商品名で市販されている高速度鋼であり、これは以下の公称（ｎｏｍｉｎａｌ）組成を特徴とする。重量％で１．６のＣ、４．８のＣｒ、２．０のＭｏ、１０．５のＷ、８．０のＣｏ、５．０のＶ、残部の鉄、および不可避の不純物。別の高速度鋼は、公称組成として１．２８のＣ、４．２のＣｒ、５．０のＭｏ、６．４のＷ、３．１のＶ、８．５のＣｏ、残部の鉄、および不可避の不純物を有するＡＳＰ（登録商標）２０３０である。さらに別の高速度鋼は、公称組成として、２．３のＣ、４．２のＣｒ、７．０のＭｏ、６．５のＷ、６．５のＶ、１０．５のＣｏ、残部の鉄、および不可避の不純物を有するＡＳＰ（登録商標）２０６０である。すべて含量は重量％とする。
【発明の開示】
【０００７】
本発明の簡単な説明
研削は、チップ除去用工具の製造において時間のかかる操作であるため、このような工具に使用される鋼が研削性を改善することが望ましい。したがって、本発明の目的は、材料の研削性が改善されていることを除いては前述の従来技術の鋼と同じく有益な特性を有する新規な鋼、好ましくは高速度鋼を提供することである。より具体的には、鋼は、以下の特性を有するべきである。
【０００８】
・  焼入れおよび焼戻しされた条件における良好な研削性、
・  焼入れおよび焼戻しされた条件における良好な靭性、
・  焼入れおよび焼戻しされた条件における良好な硬度、
・  高い降伏点、
・  高い疲労強度、
・  高い曲げ強度、ならびに
・  良好な耐摩耗性。
【０００９】
これらおよび他の要件は、粉末冶金製造され、重量％で１．１〜２．３のＣ＋Ｎ、０．１〜２．０のＳｉ、０．１〜３．０のＭｎ、最大２０のＣｒ、５〜２０の（Ｍｏ＋Ｗ／２）、０〜２０のＣｏ、ここでニオブおよびバナジウムの全含量（Ｎｂ＋Ｖ）が、ニオブ含量とバナジウム含量との間の比（Ｎｂ／Ｖ）に関して平衡を保ち、その結果、これらの元素の含量およびそれら間の比が、図１の座標系の座標Ａ、Ｂ、Ｃ（Ａ：［４．０；０．５５］、Ｂ：［４．０；４．０］、Ｃ：［７．０；０．５５］）によって規定される領域内にあり、合計１％以下のＣｕ、Ｎｉ、Ｓｎ、Ｐｂ、Ｔｉ、ＺｒおよびＡｌ、残部の鉄、ならびに鋼の製造からの不可避の不純物を含む化学組成を有することを特徴とする鋼によって実現することができる。
【００１０】
図の簡単な説明
本発明を、添付の図を参照しながら、実施試験の以下の説明によってより詳細に説明する。
【００１１】
図１は、本発明の鋼について、座標系の形で、一方のＮｂおよびＶの全含量（Ｎｂ＋Ｖ）と、他方のＮｂ含量とＶ含量との間の関係（Ｎｂ／Ｖ）との間の関係を示す。
【００１２】
図２は、ＭＸ型炭化物の体積部（ｖｏｌｕｍｅ  ｐｏｒｔｉｏｎ）の関数としてのＭＸ型炭化物のサイズのグラフを示す。
【００１３】
図３は、Ｍ6Ｘ型炭化物の体積部の関数としてのＭ6Ｘ型炭化物のサイズのグラフを示す。
【００１４】
図４は、様々な熱処理およびＮｂ／Ｖ比に対する炭化物のサイズの分布のグラフを示す。
【００１５】
図５は、Ｎｂ／Ｖ比の関数としての、ｄ(111)ＭＸ型炭化物およびｄ(331)-0.5ÅＭ6Ｘ型炭化物の平面ｄ(hkl)における格子面間隔（ｌａｔｔｉｃｅ  ｓｐａｃｉｎｇ）のグラフを示す。
【００１６】
図６は、番号６の熱処理後の本発明の鋼Ｆの微細構造（ｍｉｃｒｏｓｔｒｕｃｔｕｒｅ）の写真を示す。
【００１７】
図７は、ＭＸ型炭化物のサイズの関数としての、研削性Ｇ比のグラフを示す。
【００１８】
図８は、チップの掘削率（ｅｘｃａｖａｔｉｏｎ  ｒａｔｅ）に関する研削中のエネルギー消費のグラフを示す。
【００１９】
発明の詳細な説明
様々な合金材料ならびに様々な構造要素の、所望の特性プロファイルの実現における重要性を、いかなる理論にも拘泥することなく、より詳細に説明する。別段の記載がない限り、合金含量の場合、パーセンテージは常に重量％を意味し、構造要素の場合、パーセンテージは常に体積％を意味する。
【００２０】
炭素は窒素と共に、マルテンサイトに溶解される場合、焼入れおよび焼戻しされた条件下でその目的に適した硬度を材料に付与するように、少なくとも１．１％、最大２．３％、好ましくは少なくとも１．４％、最大２．０％、さらにより好ましくは１．６０および１．９０％の間の含量で存在するべきである。さらに、炭素および窒素は、ニオブおよびバナジウムと共に、（Ｎｂ，Ｖ）Ｘ型の一次析出（ｐｒｉｍａｒｙ  ｐｒｅｃｉｐｉｔａｔｅｄ）ＭＸ型−炭化物、−窒化物、−炭窒化物の適量に寄与するべきであり、タングステン、モリブデン、およびクロムと共に、マトリックスにおける一次析出Ｍ6Ｘ型−炭化物、−窒化物、−炭窒化物の適量の実現に寄与するべきである。簡略化のために、後続の説明ではこのような硬質相粒子を炭化物と呼んでいるが、鋼が窒素を含有する場合、炭化物という用語は、窒化物および／または炭窒化物にも関係することを理解されたい。このような炭化物の目的は、材料に望ましい耐摩耗性を付与することである。さらに、炭化物が粒の成長を制限する機能をし得ることから、それらは、粒子の細かい構造を鋼に付与するのに寄与している。好ましい一実施形態では、鋼は、１．６５および１．８０％の間の炭素および窒素を含有し、それらは残量（ｂａｌａｎｃｅｄ  ａｍｏｕｎｔ）の他の合金元素、特にケイ素、クロム、バナジウム、およびニオブと共に、その目的に十分適した特性プロファイルを鋼に付与することになるが、それは、標準の製造プロセスによって、すなわちその製造が特別な努力を必要とせずに標準法に従って進行するプロセスによって実現することができる。
【００２１】
通常、窒素含量は０．１％以下であるが、粉末冶金製造技術によって、より高い含量の窒素を鋼に溶かすことができる。したがって、鋼の一実施形態は、最大２．３％もの多量の窒素を含有する鋼を特徴とし、これは、製造された粉末の固相ニトロ化によって得ることができる。ここで、最終的な工具の鋼の一部となる硬質材料中の炭素を、窒素で置き換えることができる。炭素を窒素で置き換えることによって、付着摩耗耐性が低下するという利点が得られ、これは特に、その工具がアルミニウムおよび或るステンレス鋼などの粘着性材料上で動作する場合に利点となる。該鋼は、焼戻しも容易になり、このことは焼戻し温度を低下できることを意味し、有利である。１．１％未満の炭素＋窒素含量では、適切な硬度および耐摩耗性が得られないが、２．３％を超える含量では、脆性の問題を生じることがある。
【００２２】
溶融冶金プロセスにおいて重要な鋼の流動性を改善するために、ケイ素を、少なくとも０．１％の含量で鋼に添加する。鋼へのケイ素の添加を増大するほど、鋼溶融物はより流動性となり、このことは造粒に関連する詰まり（ｃｌｏｇｇｉｎｇ）を回避するために重要である。造粒中の詰まりを回避するために、ケイ素含量は、少なくとも０．２％、さらにより好ましくは少なくとも０．４％とするべきである。ケイ素はまた、ケイ素合金の実施形態において炭素活量（ｃａｒｂｏｎ  ａｃｔｉｖｉｔｙ）の増大に寄与し、約２％までの量で存在することができる。脆性に関する問題は、約２％を超える含量で生じ、したがって鋼は、適切には１．２％を超えるＳｉを含有するべきではない。というのは、それを超える含量では大型のＭ6Ｘ型炭化物の形成および焼入れされた条件下の硬度低下の危険性が高まるからであり、このことは、ケイ素含量を１．０％以下に制限することがさらにより好ましいことを意味している。好ましい一実施形態では、ケイ素含量は０．５５％および０．７０％の間であり、この含量では、上記の利点に加えて、鋼にとって好ましい炭素含量と組み合わせて熱処理しやすい鋼を得られることが判明した。そのことは、該鋼をその特性プロファイルを保持しながら幅広い温度範囲内で熱処理しうることを意味し、これは製造に利点を与える。
【００２３】
マンガンは、主に冶金溶融プロセスに由来する副生成物（ｒｅｓｉｄｕａｌ  ｐｒｏｄｕｃｔ）として存在することができ、そのプロセスにおいてマンガンは、硫化マンガンを形成することによって硫黄性不純物を不活化するという公知の効果を有し、これを目的として、マンガンは少なくとも０．１％の含量で鋼に存在するべきである。鋼中のマンガンの最大含量は３．０％であるが、マンガンの含量は、最大０．５％に制限されるのが好ましい。好ましい一実施形態では、鋼は０．２〜０．４％のＭｎを含有する。
【００２４】
硫黄は、鋼の製造に由来する副生成物として、鋼の機械特性に影響を及ぼすことなく、最大８００ｐｐｍの含量で鋼に存在し得る。硫黄は、合金元素として最大１％までは意図的に添加することができ、これによって機械加工性および加工性の改善に寄与することができる。この目的で硫黄を意図的に添加した本発明の一実施形態では、硫黄含量を０．１および０．３％の間にするべきであり、そのときマンガン含量を、非硫黄合金の実施形態よりもいくらか高くなるように、好適には０．５％〜最大１．０％で選択するべきである。
【００２５】
リンも、鋼の製造に由来する副生成物として、鋼の機械特性に影響を及ぼすことなく、最大８００ｐｐｍの含量で鋼に存在し得る。
【００２６】
クロムは、鋼のマトリックスに溶解している場合、焼入れおよび焼戻し後に適切な硬度および靭性を実現する鋼をもたらすことに寄与するために、少なくとも３％、好ましくは少なくとも３．５％の含量で鋼に存在するべきである。クロムは、一次析出硬質相粒子、主としてＭ6Ｘ型炭化物に含まれることによって、鋼の耐摩耗性に寄与することもできる。他の一次析出炭化物もクロムを含有するが、同程度ではない。しかしクロムが多すぎると、変換困難となり得る残留オーステナイト（ｒｅｓｉｄｕａｌ  ａｕｓｔｅｎｉｔｅ）をもたらす危険性がある。
【００２７】
材料を深冷凍結（ｄｅｅｐ  ｆｒｅｅｚｉｎｇ）することによって、残留オーステナイト含量を排除することができ、または少なくとも最小限に抑えることができる。このため、鋼には最大約２０％のクロム含量が可能であるが、クロムの含量は最大１２％に制限されるのが好ましい。鋼に企図された適用分野において所望の特性プロファイルを実現するために、鋼は必ずしも６％を超えるクロムを含有する必要はない。好ましい一実施形態では、鋼は３．５および４．５％の間のＣｒ、最も好ましくは３．８および４．２％の間のＣｒを含有する。
【００２８】
モリブデンおよびタングステンは、クロムと同じく、鋼のマトリックスが焼入れおよび焼戻し後に適切な硬度および靭性を得ることに寄与する。モリブデンおよびタングステンは、Ｍ6Ｘ型炭化物の一次析出炭化物に含まれることもでき、そのようなものとして鋼の耐摩耗性に寄与する。他の一次析出炭化物も、モリブデンおよびタングステンを含有するが、同程度ではない。他の合金元素に適合させることによって適切な特性を得るように、限度が選択される。原則として、モリブデンおよびタングステンは、互いに部分的にまたは完全に置き換えることができ、そのことは、半量のモリブデンでタングステンを置き換えることができ、または倍量のタングステンでモリブデンを置き換えられることを意味する。しかし経験から、およそ等量のモリブデンおよびタングステンが好ましいことが知られている。というのは、このことが製造技術に、またはより具体的には熱処理技術に幾つかの利点をもたらすからである。モリブデン＋タングステンの全含量は５〜２０％の範囲とすべきであり、より好ましくは１５％以下にするべきである。本目的に適した特性は、他の合金元素と組み合わせて、９および１２％の間の含量（Ｍｏ＋Ｗ／２）で実現されよう。かかる範囲内で、モリブデン含量は、好ましい一実施形態においては４．０〜５．１％の範囲から選択されるべきであり、タングステン含量は、５．０〜７．０の範囲から好適に選択されるべきである。モリブデンの公称含量は４．６％であり、タングステンについては６．３％である。
【００２９】
鋼における任意選択のコバルトの存在は、その鋼の企図された使用に依存する。鋼が通常室温で使用され、または通常使用の際に特に高温に加熱されない使用に関しては、コバルトが、鋼の靭性および工具を使用する際の欠け（ｃｈｉｐｐｉｎｇ）の危険性を低減することから、その鋼は添加コバルトを意図的には含有するべきではない。さらに、軟化焼きなましされた（ｓｏｆｔ  ａｎｎｅａｌｅｄ）条件下の硬度は、コバルト含量が増大すると高まり、約１４％を超える含量では、該工具は、機械加工、すなわち旋削、圧延、穿孔、鋸切り等が著しく困難になる。高温硬度が傑出しているチップ切削工具（ｃｈｉｐ  ｃｕｔｔｉｎｇ  ｔｏｏｌ）に鋼が使用される場合、その鋼は、好適には相当多量のコバルトを含有し、その場合最大２０％の含量が可能であるが、望ましい高温硬度は７〜１４％の範囲のコバルト含量で実現することができる。チップ切削工具に使用される場合、本発明の鋼は、さらにより好ましくは８．０および１０．０％の間のＣｏ、さらにより好ましくは８．８および９．３％の間のＣｏを含有するべきである。
【００３０】
ニオブは、本発明の鋼に重要な役割を担う元素である。最大１％という少量のニオブを添加することによって、炭化物のサイズを抑えることができ、このことはとりわけ、材料の靭性および硬度にとって好ましいことが既に知られている。既知の議論によれば、ニオブをバナジウムに置き換えることができる。しかしこうすることによって、耐摩耗性に影響が及び、特に鋼が約４％以上の含量のニオブおよび／またはバナジウムを含有する場合、その材料は研削し難くもなる。
【００３１】
既知ではなかった、少なくとも本出願人が知見していなかったことは、一方のバナジウムおよびニオブの全含量と、他方のバナジウムとニオブとの間の比との間に関係があり、驚くべきことにこのような炭化物形成物の含量が多いにもかかわらず、それでもなお該鋼が研削しやすいということである。この関係は、本発明の概念の基礎を成すものであり、以下さらに記載する広範な試験によって本出願人に明らかとなった。本発明の概念によれば、一方のニオブおよびバナジウムの全含量は、他方のニオブ含量とバナジウム含量との間の比（Ｎｂ／Ｖ）に関して、これらの元素の含量ならびにそれらの間の比が、図１の座標系の座標Ａ、Ｂ、Ｃによって規定される領域内に位置するように、バランスされる（ｂａｌａｎｃｅｄ）べきである。より好ましくは、これらの元素の全含量（Ｎｂ＋Ｖ）およびそれらの間の比（Ｎｂ／Ｖ）は、座標Ｄ、Ｅ、Ｆによって規定される領域内で、さらにより好ましくは座標Ｇ、Ｈ、Ｉによって規定される領域内でバランスされる。
【００３２】
［（Ｎｂ＋Ｖ）；（Ｎｂ／Ｖ）］
Ａ：［４．０；０．５５］
Ｂ：［４．０；４．０］
Ｃ：［７．０；０．５５］
Ｄ：［４．２５；０．５５］
Ｅ：［４．２５；３．５］
Ｆ：［６．７；０．５５］
Ｇ：［４．５；０．５５］
Ｈ：［４．５；３．０］
Ｉ：［６．４；０．５５］
ニオブおよびバナジウムの合金含量が高いにもかかわらず、一次ＭＸ型炭化物のサイズを制限することができ、そのことが研削性の改善に寄与するということが本発明の範囲内で示された。
【００３３】
さらに本発明の鋼によって、鋼のＮｂ／Ｖ比がより高められ、ＨＩＰ焼結、鍛造、圧延など、製造中に鋼が受ける様々な熱間加工操作においてＭＸ型炭化物の成長が少なくなることが示された。
【００３４】
また本研究では、形成した炭化物のサイズと、鋼におけるそれらの全含量との間に関係があり、炭化物のサイズが増大するほど鋼の炭化物含量が高くなることが見出された。この関係は、Ｍ6Ｘ型炭化物およびＭＸ型炭化物の両方で有効である。さらに本研究は、固定した体積部およびプロセスパラメータでは、Ｍ6Ｘ型炭化物はＭＸ型炭化物よりも大きくなることを示した。このことは、所与の最大サイズの炭化物を有する鋼が望ましい場合、その合金組成は、Ｍ6Ｘ型炭化物含量の１．５倍から２倍多いＭＸ型炭化物含量をその鋼に与えるようにバランスされ得ることを意味している。
【００３５】
さらに驚くべきことには、ニオブで合金化した鋼は、ニオブを添加していない鋼よりも、ＭＸ型炭化物のサイズの増加とＭＸ型炭化物の含量との間に強い関係があることが見出された。この結果は、ニオブの添加が、ＭＸ型炭化物のある一定の最大含量までしか有利ではなく、それ以上は有利にならないことを示す。
【００３６】
本発明の概念によれば、靭性および硬度と共に、高い降伏点、高い疲労強度、高い曲げ強度、および相対的に良好な耐摩耗性に対する高い要求を満たし、研削特性も改善された鋼を提供することができる。このことは、該鋼が本発明の請求項１に記載の組成を与えられ、その組成が、ニオブおよびバナジウムの全含量と、ニオブとバナジウムの間の或る比との組み合わせに関してバランスしている場合に実現される。したがって、ニオブおよびバナジウムの全含量は、４．０≦Ｎｂ＋Ｖ≦７．０、好ましくは４．２５≦Ｎｂ＋Ｖ≦６．７、さらにより好ましくは４．５≦Ｎｂ＋Ｖ≦６．４という条件を満たすべきであり、それと同時にニオブとバナジウムの間の比は、０．５５≦Ｎｂ／Ｖ≦４．０、好ましくは０．５５≦Ｎｂ／Ｎ≦３．５、さらにより好ましくは０．５５≦Ｎｂ／Ｖ≦３．０という条件を満たすべきである。最も好ましい実施形態では、鋼は、２．０〜２．３％のＮｂおよび３．１〜３．４％のＶを含有すべきである。さらに鋼は、１５体積％以下、好ましくは１３体積％以下、さらにより好ましくは１１体積％以下のＭＸ型炭化物含量を有するべきであり、ＭＸ型炭化物の少なくとも８０％、好ましくは少なくとも９０％、さらにより好ましくは少なくとも９５％は、炭化物の最大伸びで（ｉｎ  ｔｈｅ  ｌｏｎｇｅｓｔ  ｅｘｔｅｎｓｉｏｎ）３μｍ以下、好ましくは２．２μｍ以下、さらにより好ましくは１．８μｍ以下の炭化物サイズを有する。また鋼の組成は、Ｍ6Ｘ型炭化物形成元素であるクロム、モリブデン、およびタングステンに関して、鋼におけるＭ6Ｘ型炭化物含量が、１５体積％以下、好ましくは１３体積％以下、さらにより好ましくは１２体積％以下になり、Ｍ6Ｘ型炭化物の少なくとも８０％、好ましくは９０％、さらにより好ましくは少なくとも９５％が、炭化物の最大伸びで４μｍ以下、好ましくは３μｍ以下、さらにより好ましくは２．５μｍ以下の炭化物サイズを有するようにバランスされるべきである。
【００３７】
その上、本発明の鋼は、意図的に添加される追加合金元素を含有するべきではない。銅、ニッケル、スズ、および鉛、ならびに炭化物形成物、例えばチタン、ジルコニウム、およびアルミニウムの含量は合計で１％以下にすることができる。これらおよび前述の元素に加えて、鋼は、鋼の冶金溶融処理に由来する不可避の不純物および他の副生成物以外の他の元素を含有しない。
【００３８】
実験室規模の実験
全体で９つの試験材料を製造した。これらの材料の化学組成を以下の表１に示す。
【００３９】
【表１】
2009504922.tif 000003
【００４０】
ガスアトマイジングによって、鋼から粉末を製造した。それぞれの鋼粉末を、製造用大型カプセル上の試験用小型カプセル中、高速熱間静水圧プレス、いわゆるＨＩＰ／ＱＩＨによって固めた。試験用小型カプセルからサンプルを取り出し、以下の表２に従って、一般的製造条件をシミュレートするために、それらのサンプルを幾つかの方法で熱処理した。
【００４１】
【表２】
2009504922.tif 000004
【００４２】
炭化物含量およびサイズ
試験した鋼のＭＸ型炭化物の含量ならびにサイズは、その鋼が曝される表２の熱処理に依存して変わる。このことは、以下の表３から明らかである。
【００４３】
【表３】
2009504922.tif 000005
【００４４】
図１は、熱処理番号６のＭＸ型炭化物サイズのグラフを示している。図では、ニオブを添加した鋼を黒丸で印し、ニオブを添加しなかった鋼を白丸で印した。図では、Ｎｂ含有鋼のＭＸ型炭化物は、Ｎｂを添加しなかった鋼のものよりもサイズが大幅に小さいことがわかる。
【００４５】
鋼が曝される表２の熱処理に依存する、試験した鋼のＭ6Ｘ型炭化物の含量およびサイズに関して、対応する研究を以下の表４に示す。
【００４６】
ニオブの添加がＭＸ型炭化物のサイズに好ましい効果を与える最大含量は、高速度鋼に一般的な温度において、ＨＩＰ、圧延、および鍛造などのプロセス中のドウェル時間（ｄｗｅｌｌ  ｔｉｍｅ）と、温度とに依存して変わる。本研究による１つの結論は、１５体積％以下、好ましくは１３体積％以下、さらにより好ましくは１１体積％以下のＭＸ型炭化物含量を有する鋼に対して、ニオブの添加は有利であるが、ＭＸ型炭化物部分がそれより多い鋼については、それとは逆に、大型のＭＸ型炭化物をもたらすらしいということである。
【００４７】
【表４】
2009504922.tif 000006
【００４８】
図３は、表４の鋼に関する熱処理番号６のＭ6Ｘ型炭化物サイズのグラフを示している。図では、ニオブを添加した鋼を黒丸で印し、ニオブを添加しなかった鋼を白丸で印した。図から、Ｎｂの添加はＭ6Ｘ型炭化物のサイズに対して測定可能な効果を与えていないことがわかる。
【００４９】
さらに、図４から明らかなように、本発明の鋼は、鋼のＮｂ／Ｖ比が高いほど、ＨＩＰ、鍛造、圧延などの製造中に鋼が受ける様々な熱間加工操作において、ＭＸ型炭化物のサイズに関して受ける影響が小さくなることがわかった。図４は、約０．６以上のＮｂ／Ｖ比を有する鋼のＭＸ型炭化物サイズに対して、熱間加工操作は殆ど影響を与えないことを示している。
【００５０】
図５は、Ｎｂ／Ｖ比の関数としての、ＭＸ型炭化物およびＭ6Ｘ型炭化物の平面ｄ(hkl)における格子面間隔のグラフを示している。ＭＸ型炭化物については（１１１）面間隔を測定し、Ｍ6Ｃ型炭化物については（３３１）面間隔を測定した。ここで、ニオブの添加は、Ｍ6Ｃ型炭化物の格子間の面間隔にはまったく効果を与えないように思われ、そのことは、ニオブの添加がＭ6Ｃ型炭化物の組成にまったく影響を与えないことを示していることが明らかである。ＭＸ型炭化物について、格子面間隔とＮｂ／Ｖ比の増加との間には直線関係があるように思われ、そのことは、ニオブがＭＸ型炭化物に溶解することを示すものである。しかし、鋼Ｇはこれから逸脱しており、そのことは、造粒が起きる前に大型のＭＸ型炭化物（＞２０μｍ）が溶融物と中に形成されるためである可能性が高く、つまり造粒中または造粒後に形成されるＭＸ型炭化物に対しては、少量のＮｂが利用可能であることを意味している。
【００５１】
微細構造
本発明の鋼は、焼入れおよび焼戻しされた条件下で、マルテンサイトに均等に分布したＭＸ型炭化物およびＭ6Ｘ型炭化物を含有する焼戻しマルテンサイトの構造からなる微細構造を有し、これは、９５０および１２５０℃の間のオーステナイト化温度から生成物を焼入れし、室温に冷却し、４８０〜６５０℃で焼戻しすることによって得られる。本発明の鋼は、１５体積％以下、好ましくは１３体積％以下、さらにより好ましくは１１体積％以下のＭＸ型炭化物含量を有するべきであり、ここでＭＸ型炭化物の少なくとも８０％、好ましくは少なくとも９０％、さらにより好ましくは少なくとも９５％が、炭化物の最大伸びで３μｍ以下、好ましくは２．２μｍ以下、さらにより好ましくは１．８μｍ以下の炭化物サイズを有するべきである。鋼の組成はまた、鋼のＭ6Ｘ型炭化物含量が、１５体積％以下、好ましくは１３体積％以下、さらにより好ましくは１２体積％以下であり、Ｍ6Ｘ型炭化物の少なくとも８０％、好ましくは９０％、さらにより好ましくは少なくとも９５％が、炭化物の最大伸びで４μｍ以下、好ましくは３μｍ以下、さらにより好ましくは２．５μｍ以下の炭化物サイズを有するように、Ｍ6Ｘ型炭化物形成元素であるクロム、モリブデン、およびタングステンに関してバランスされるべきである。
【００５２】
図６は、本発明の鋼、すなわち表２の合金Ｆの微細構造の写真である。この図は、均等に分布したＭＸ型炭化物を黒／暗灰色として示し、それより多少大きいＭ6Ｘ型炭化物は白／明灰色である。この鋼は、平均サイズが０．５μｍのＭＸ型炭化物を５．５体積％（約２０，０００μｍの領域内の１００個の最大（１００  ｌａｒｇｅｓｔ）ＭＸ型炭化物が、１．１μｍの平均サイズを有する）、および平均サイズが１．２μｍのＭ6Ｘ型炭化物を１１．８体積％（約２０，０００μｍの領域内の１００個の最大Ｍ6Ｘ型炭化物が、２．２μｍの平均サイズを有する）含有する。ＭＸ型炭化物を囲む明るい領域は、エッチングによって形成され、実際には材料においてこれに相当するものはない。
【００５３】
研削性
本発明の一態様によれば、鋼は良好な研削性を有するべきである。何よりもＭＸ型炭化物のサイズは、鋼の研削性に影響を及ぼし、鋼の炭化物が大きくなるほどその研削性が損なわれる。鋼の研削性は、そのＧ比として表すことができ、これは材料の研削し難さの測定値である。鋼のＧ比は、焼入れおよび焼きなましされた条件下、アルミナの市販のディスク、いわゆるホワイトディスクによって、７×７×１５０ｍｍの試験片を２×７×１５０ｍｍのサイズに表面研削することによって測定した。Ｇ比は通常、消費された研削ディスクの体積に対する、研削された鋼材料の体積として表される。容易に研削される材料は高いＧ比を有し、研削し難い材料は低いＧ比の値で特徴づけられる。図７は、ＭＸ型炭化物のサイズの関数としての研削性を示している。小さいサイズのＭＸ型炭化物を有する鋼は、同じ体積範囲のＭＸ型炭化物含量を有する他の鋼と比較して、研削性が大幅に改善されることが明らかである。
【００５４】
以下の組成、１．６９％の（Ｃ＋Ｎ）、０．６５％のＳｉ、０．３％のＭｎ、４．０％のＣｒ、４．６％のＭｏ、６．３％のＷ、９．０％のＣｏ、３．２％のＶ、および２．１のＮｂ、残部の鉄、ならびに不純物を有する、ＰＵＤ１６９と呼ばれる本発明の鋼と、以下の組成、１．６のＣ、４．８のＣｒ、２．０のＭｏ、１０．５のＷ、８．０のＣｏ、５．０のＶ、残部の鉄、および不可避の不純物を有する、ＡＳＰ２０５２と呼ばれる参照の鋼とについて、研削中のエネルギー消費を比較することによって、チップの掘削率の最大値を比較することができた。その結果を図８に示すが、その結果から本発明の鋼は、同じエネルギー消費の参照材料に対して約６０％高いチップ掘削率で圧延（ｍｉｌｌ）できることが明らかであり、このことは製造の面から見てかなり大きな利点である。
【００５５】
本発明の鋼と参照材料とから、ＴｉＡｌＮ、いわゆるＦｕｔｕｒａコーティングで被覆した幾つかの切削工具インサートを製造した。試験では鋼プレートを使用して、その２つの材料について１時間（１ｈ）の寿命に相当する切削速度を求めた。試験では、以下のパラメータを使用した。
【００５６】
半径方向切削深さ＝１０ｍｍ
軸方向切削深さ＝３ｍｍ
送り速度＝０．１ｍｍ／歯、乾式機械加工
加工物質＝インパックス（Ｉｍｐａｘ）
この試験では、本発明の鋼については８３ｍ／分の切削速度が測定され、参照材料の切削速度は７７ｍ／分と測定されたが、このことは、本発明の鋼が参照材料よりも大幅に良好な性能を有することを意味している。
【００５７】
パイロット規模の実験
焼入れおよび焼戻しされた条件下の硬度
本発明の鋼から、それぞれ約２００ｋｇの２種類の変形型（ｖａｒｉａｎｔｓ）を、ガスアトマイジングおよびＨＩＰによって製造した。この粉末から約１０ｋｇのパイロットカプセルを製造し、試験片をカプセルから取り出して、焼入れおよび焼戻し後の硬度を評価した。これらの本発明の鋼の変形型は、高靭性と共に硬度に対する要求が高い用途に企図されるものであるが、例えば金属等にパターンまたはプロファイルをスタンプする工具、ならびにタップおよびシェービングセパレータ付きエンドカッターなどのチップ除去用工具のための鋼にも企図される。鋼が冷間加工用工具に使用される場合、その鋼について同じことが要求される。これらの鋼の化学組成を表５に示す。その結果を表６に示す。
【００５８】
【表５】
2009504922.tif 000007
【００５９】
【表６】
2009504922.tif 000008
【００６０】
鋼が企図される適用分野によって、５０〜７０ＨＲＣの範囲の硬度から最適な硬度が選択される。５０〜５５ＨＲＣという低い硬度が所望されるものの高い靭性が好ましい適用分野では、主な（ｐｒｉｍａｒｉｌｙ）Ｃ、ならびに存在するいかなるＮおよび少なくともＷ、Ｖ、Ｎｂ、ＭｏおよびＣｏの一部の含量が、鋼のおよそ下限値となるように制限され、焼入れ中のオーステナイト化温度は、１１００℃未満になるように選択される。
【００６１】
アルミニウムプロファイルの押出しなどの熱間加工用工具に使用される鋼に関して、最も重要な特性の１つは、その鋼が高い焼戻し耐性を有することであり、そのことは、焼入れおよび焼戻しから鋼が得た硬度を失うことなく、長時間高温に曝し得るべきであることを意味している。一方、この硬度は極度に高い必要はなく、好適には５０〜５５ＨＲＣの規模である。代わりに、鋼が先進的機械要素に使用される場合、主な特性は、高靭性を伴う高い硬度および強度である。この場合、焼戻し後の硬度は、一般に５５〜６０ＨＲＣの範囲であってよい。これら２つの適用分野については、鋼は、好適には１０００〜１２５０℃、典型的には１１５０〜１２００℃のオーステナイト化温度で熱処理され、５５０〜６００℃の焼戻し温度で３×１ｈ焼戻しされる。
【００６２】
金属等にパターンまたはプロファイルをスタンプする工具のための鋼、ならびに歯切り工具、タップ、およびシェービングセパレータ付きエンドカッターなどのチップ除去用工具のための鋼については、高靭性と共に６０〜７０ＨＲＣという硬度がさらに強く要求される。タップは、６０〜６７ＨＲＣの範囲の硬度を有するべきであり、エンドカッターは、６２〜７０ＨＲＣの範囲の硬度を有するべきである。鋼が冷間加工用工具に使用される場合、その鋼に対して同じことが要求される。これら２つの適用分野に関して、鋼は、チップ除去用工具については１０００〜１２５０℃、典型的には１１５０〜１２００℃のオーステナイト化温度で、冷間加工用工具については１０００〜１２００℃で好適に熱処理され、４８０〜５８０℃、典型的には５５０〜５７０℃の焼戻し温度で３×１ｈ焼戻しされ、５０〜５５ＨＲＣの範囲の硬度を有する。鋼が窒素を含有する場合、上記の理由に従って焼戻し温度を下げることができる。
【００６３】
好ましい一実施形態では、鋼は以下の公称組成、１．６９％の（Ｃ＋Ｎ）、０．６５％のＳｉ、０．３％のＭｎ、４．０％のＣｒ、４．６％のＭｏ、６．３％のＷ、９．０％のＣｏ、３．２％のＶ、および２．１％のＮｂ、残部の鉄、ならびに不純物を有する。このような鋼は、導入部で述べた材料と比較して、他の特性は同等であるが大幅な研削性の改善が認められた切削用工具に特に良好に適している。その鋼はまた、主にＡＳＰ２０５２と比較して、改善された機械加工性を示した。
【図面の簡単な説明】
【００６４】
【図１】本発明の鋼について、座標系の形で、一方のＮｂおよびＶの全含量（Ｎｂ＋Ｖ）と、他方のＮｂ含量とＶ含量との間の関係（Ｎｂ／Ｖ）との間の関係を示すグラフである。
【図２】ＭＸ型炭化物の体積部（ｖｏｌｕｍｅ  ｐｏｒｔｉｏｎ）の関数としてのＭＸ型炭化物のサイズのグラフである。
【図３】Ｍ6Ｘ型炭化物の体積部の関数としてのＭ6Ｘ型炭化物のサイズのグラフである。
【図４】様々な熱処理およびＮｂ／Ｖ比に対する炭化物のサイズの分布のグラフである。
【図５】Ｎｂ／Ｖ比の関数としての、ｄ(111)ＭＸ型炭化物およびｄ(331)-0.5ÅＭ6Ｘ型炭化物の平面ｄ(hkl)における格子面間隔（ｌａｔｔｉｃｅ  ｓｐａｃｉｎｇ）のグラフである。
【図６】番号６の熱処理後の本発明の鋼Ｆの微細構造（ｍｉｃｒｏｓｔｒｕｃｔｕｒｅ）の写真である。
【図７】ＭＸ型炭化物のサイズの関数としての、研削性Ｇ比のグラフである。
【図８】チップの掘削率（ｅｘｃａｖａｔｉｏｎ  ｒａｔｅ）に関する研削中のエネルギー消費のグラフである。
【図１】
2009504922.tif 000009
【図２】
2009504922.tif 000010
【図３】
2009504922.tif 000011
【図４】
2009504922.tif 000012
【図５】
2009504922.tif 000013
【図６】
2009504922.tif 000014
【図７】
2009504922.tif 000015
【図８】
2009504922.tif 000016
【国際調査報告】
2009504922.tif 000017
2009504922.tif 000018
2009504922.tif 000019
2009504922.tif 000020